【事件の表示】
　特願２０００−５９８２６０「多孔質膜構造物及び方法」拒絶査定不服審判事件〔平成１２年　８月１７日国際公開、ＷＯ００／４７３１３、平成１５年　３月１８日国内公表、特表２００３−５１０３７７〕について、次のとおり審決する。
【結　論】
　本件審判の請求は、成り立たない。
【理　由】
　
　［１］手続の経緯及び本願発明
　
　本願は、１９９９年８月１９日（平成１１年８月１９日）（パリ条約による優先権主張外国庁受理　優先日：１９９９年２月１２日（平成１１年２月１２日）、優先権主張国：米国）を国際出願日とする出願であって、２０００年４月３日（平成１２年４月３日）、平成１３年３月２３日、及び、平成１５年６月２日に提出された各手続補正書により補正された明細書及び図面の記載からみて、本願の請求項１〜２５に係る発明は、特許請求の範囲の請求項１〜２５に記載されたとおりのものと認める。そして、請求項１に係る発明は以下のとおりである。
「複合膜が、
　結節及びフィブリルの表面が、前記膜を貫通しそして前記膜の主要側面間に延びる多数の連続細孔を画定する前記フィブリルによって結合された前記結節の搆造物を有する膜；
　前記膜が透湿性、透気性、風及び液体浸透抵抗性を有し、かつ油及び汚染物を吸収しやすい材料から製造される膜；そして
　前記結節及びフィブリルの表面に配設された適合塗膜であって、前記適合塗膜が、水と混和可能な湿潤剤で希釈されたポリマー分散液から適用された、フルオロカーボン側鎖を有するアクリル系ポリマーを含む塗膜；
　前記塗膜が前記結節及びフィブリルの表面で合着して前記膜中の細孔を完全に塞ぐことなく、前記複合膜に油及び汚染性物質抵抗性を付与する塗膜
を含む複合膜。」
　
　［２］拒絶査定の概要
　
　拒絶査定における拒絶理由の概要は、請求項１〜９に係る発明は、特表平９−５１１４６１号公報（以下「刊行物１」という。）、及び、特表平８−５１１０４０号公報（以下「刊行物２」という。）に記載された発明であるから、特許法第２９条第１項第３号に該当し特許を受けることができない、というものである。
　
　［３］当審の判断
　
　請求項１に係る発明（以下「本願発明」という。）について判断する。
　
　Ａ．引用刊行物が刊行物１である場合の判断
　
　１．刊行物１の記載事項
　刊行物１には以下の記載事項がある。
　記載事項ａ：「本発明は、被膜材料を含む布帛積層体であって、ここに前記被膜は、サブミクロンのポリマー粒子を製造するためのマイクロエマルジョンの重合から誘導されるものに関する。本発明において、・・・に有用なものは、全体として又は部分的に微多孔質のポリマー材料に積層され、ここに、前記積層体は繰り返しのぶら下がったペルフルオロ化有機側鎖を有し、水系分散液から適用された有機ポリマーを含み、・・。「微多孔質」とは、微多孔質ポリマー材料の形態が、微細孔がこの材料の１つの側から他の側に伸びているようなものを言う。その１つの例は、多孔質の延伸膨張されたポリテトラフルオロエチレンの膜で、・・・に詳細に記載されているもので、フィブリルによって連結された節の微細構造を含む。・・・。 マイクロエマルジョン重合した粒子の水系分散液を使用することにより、ポリマーの粒子は非常に小さく、従って孔内部の壁の表面に均一に被覆でき、加熱することにより、それらは融解し相互に流れて前記壁に薄い均一な被膜を形成し、これによってポリマーが疎油性及び疎水性をラミネートに最大限与えることになる。１つの具体例において、前記有機ポリマーはラミネートの全体に亘って分散され又は配置される。これは、前記ラミネートをポリマー粒子の水系溶液中に浸漬し、その後ポリマー粒子を加熱して融解することにより、最も容易に達成することができる。他の具体例において、前記有機ポリマーは、微多孔質ポリマー材料の孔内部を被覆する。これも、前記ポリマー材料を水系分散液中に浸漬し、その後加熱して前記粒子を融解して前記孔内部の表面の周りに流すことにより、最も容易に達成できる。」（第６頁下から第５行〜第７頁下から第６行）
　記載事項ｂ：「ポリマー粒子の水系分散液の調製は、それからポリマーが作られるモノマーのマイクロエマルジョン成分の注意深い選択に依存する。本発明のモノマーマイクロエマルジョンは、水、ぶら下がったフルオロアルキル基を有する不飽和有機モノマー、フルオロ界面活性剤、及び任意の共溶剤又は無機塩を混合することにより調製される。」（第７頁下から第２行〜第８頁第３行）
　記載事項ｃ：「ぶら下がったペルフルオロアルキル基を有する代表的な有機モノマーの例としては、次の式で示される、末端ペルフルオロアルキル基を有するフルオロアルキルアクリレート・・・等がある。」（第８頁下から第４行〜第９頁第１０行））
　記載事項ｄ：「得られたポリマー粒子ラテックスは、平均粒度・・・である。・・・この小さな粒度は均一の厚みを有する被膜を作る助けとなり、微多孔質ポリマー材料基体の良好なガス透過性を維持する。ポリマー鎖中のぶら下がった基の高度にフッ化された性質は、ポリマーが適用される基体の疎水性及び疎油性を増す助けとなる。こうして製造されたポリマーは、・・・微多孔質ポリマー材料に、適用するのに便利であることができる。適用は、水系コロイド状分散液から直接に、・・・の使用により、都合よく行うことができる。適当な微多孔質基体は、・・・多孔質ＰＴＦＥのようなシートを含む全ての形態の微多孔質ポリマー膜を含む。」（第１０頁第１５行〜第１１頁第４行）
　記載事項ｅ：「一旦被膜が適用されると、残っている水、界面活性剤又は開始剤は、加熱、スチームストリッピング、真空蒸発等の、任意の便利な方法で取り出すことができる。 これらポリマー粒子はそれらの性質を、被覆された基体に与え、基体中に望みの性質を与えるのに使用することができる。例えば、疎油性及び疎水性は、フルオロアルキルアクリレート又はフルオロアルキルメタクリレートのポリマー粒子を吸収させて被膜を形成することにより与えることができる。」（第１１頁第７〜１３行）
　記載事項ｆ：「特に好ましい微多孔質ポリテトラフルオロエチレンポリマー基体は、・・・に記載されているようにポリテトラフルオロエチレンのテープ又はフィルムを延伸することにより作られる。この過程において、この構造体は複数の節とそれらを相互に連結するフィブリルの相互に連結されたネットワークを含み、これら節及びフィブリルは孔を画定する内部構造を含む。このポリマーはこれら節及びフィブリルを被覆する。」（第１１頁末行〜第１２頁第６行）
　記載事項ｇ：「延伸膨張された微多孔質ポリテトラフルオロエチレン基体と共に用いられ、この基体は水蒸気透過性液体水抵抗性膜である。」（第１２頁下から第１０〜９行）
　
　２．刊行物１に記載された発明
　刊行物１の記載事項ａには、フィブリルによって連結された節の微細構造を含み、微細孔が膜の１つの側から他の側に伸びており、微細孔内部の壁表面に、マイクロエマルジョン重合した粒子の水系分散液を使用して形成した皮膜が存在する微多孔質のポリテトラフルオロエチレン膜が記載されている。記載事項ｂには、該マイクロエマルジョン重合した粒子の水系分散液（記載事項ｂでいう「ポリマー粒子の水系分散液」）が、水、ぶら下がったフルオロアルキル基を有する不飽和有機モノマー、フルオロ界面活性剤を混合することにより調製されるモノマーマイクロエマルジョンから得られることが記載されている。記載事項ｃには、該ぶら下がったフルオロアルキル基（記載事項ｃでいう「ぶら下がったペルフルオロアルキル基」）を有する不飽和有機モノマーとして、末端ペルフルオロアルキル基を有するフルオロアルキルアクリレートが記載されている。記載事項ｄには、マイクロエマルジョン重合した粒子の水系分散液（記載事項ｄでいう「水系コロイド状分散液」）を微多孔質ポリマー材料に直接適用することが記載されている。記載事項ｅには、フルオロアルキルアクリレートのポリマーの皮膜が疎油性及び疎水性を与えることが記載されている。記載事項ｆには、微多孔質ポリテトラフルオロエチレンポリマーフィルムは複数の節とそれらを相互に連結するフィブリルの相互に連結されたネットワークを含み、これら節及びフィブリルは孔を画定する内部構造を含むこと、また、ポリマーはこれら節及びフィブリルを被覆することが記載されている。記載事項ｇには、微多孔質ポリテトラフルオロエチレン基体が、水蒸気透過性液体水抵抗性膜であることが記載されている。微多孔質ポリテトラフルオロエチレン膜がガス透過性であることは、記載事項ｄの「微多孔質ポリマー材料基体の良好なガス透過性」との記載から明らかであり、また、膜である以上、風浸透抵抗性を有することは自明である。
　そして、皮膜が存在する微多孔質のポリテトラフルオロエチレン膜は、複合膜と称しうるものである。また、記載事項ａ、ｆからみて、微多孔質のポリテトラフルオロエチレン膜は「節及びフィブリルの表面が、膜を貫通しそして膜の主要側面間に延びる多数の連続細孔を画定するフィブリルによって結合された節の搆造物を有する膜」であり、皮膜は、節及びフィブリルの表面に配設されている。
　そして、皮膜が節及びフィブリルの表面で合着して膜中の細孔を完全に塞ぐことのない状態であることは、記載事項ｄの「良好なガス透過性を維持する」との記載から明らかである。
　また、末端ペルフルオロアルキル基を有するフルオロアルキルアクリレートと、フルオロ界面活性剤を混合することにより調製されるモノマーマイクロエマルジョンを重合して得られた水系分散液は、フルオロ界面活性剤で希釈されたポリマー分散液ということができ、これを適用して皮膜を形成した場合、皮膜が、末端ペルフルオロアルキル基を有する不飽和有機モノマーのポリマーによって構成されることになるのは自明であり、該ポリマーは、フルオロカーボン側鎖を有するアクリル系ポリマーといえる。
　以上の点からみて、刊行物１には、
「複合膜が、
　節及びフィブリルの表面が、前記膜を貫通しそして前記膜の主要側面間に延びる多数の連続細孔を画定する前記フィブリルによって結合された前記節の搆造物を有する微多孔質ポリテトラフルオロエチレン膜；
　前記膜が水蒸気透過性、ガス透過性、風浸透抵抗性、液体水抵抗性である膜；そして
　前記節及びフィブリルの表面に配設された皮膜であって、前記皮膜が、フルオロ界面活性剤で希釈されたポリマー分散液から適用された、フルオロカーボン側鎖を有するアクリル系ポリマーを含む皮膜；
　前記皮膜が前記節及びフィブリルの表面で合着して前記膜中の細孔を完全に塞ぐことなく、前記複合膜に疎油性及び疎水性を付与する皮膜
を含む複合膜」の発明（以下「刊行物１の発明」という。）が記載されていると認められる。
　
　３．対比・判断
　本願発明と刊行物１の発明を対比すると、後者の「節」は、前者の「結節」に、後者の「皮膜」は、前者の「塗膜」及び「適合塗膜」にそれぞれ相当し、また、後者の「水蒸気透過性」、「ガス透過性」、「液体水抵抗性」は、それぞれ、前者の「透湿性」、「透気性」、「液体浸透抵抗性」に相当するから、両者は、
「複合膜が、
　結節及びフィブリルの表面が、前記膜を貫通しそして前記膜の主要側面間に延びる多数の連続細孔を画定する前記フィブリルによって結合された前記結節の搆造物を有する膜；
　前記膜が透湿性、透気性、風及び液体浸透抵抗性を有する膜；そして
　前記結節及びフィブリルの表面に配設された適合塗膜であって、前記適合塗膜が、ポリマー分散液から適用された、フルオロカーボン側鎖を有するアクリル系ポリマーを含む塗膜；
　前記塗膜が前記結節及びフィブリルの表面で合着して前記膜中の細孔を完全に塞ぐことなく、前記複合膜に特定の性質を付与する塗膜
を含む複合膜」の発明である点で一致し、以下の点で一応相違する。
相違点１：膜の材料が、前者では、油及び汚染物を吸収しやすいものであるのに対して、後者ではそのような特定がなされていない点。
相違点２：ポリマー分散液が、前者では「水と混和可能な湿潤剤」で希釈されているのに対して、後者では「フルオロ界面活性剤」で希釈されている点。
相違点３：塗膜が複合膜に付与する性質が、前者では油及び汚染性物質抵抗性であるのに対して、後者では疎油性及び疎水性である点。
　そこで、上記一応の相違点について検討する。
　（１）相違点１について
　後者の膜の材料は、ポリテトラフルオロエチレンであるが、本願明細書の特許請求の範囲の請求項２等から明らかなとおり、前者でも膜の材料として同じくポリテトラフルオロエチレンが使用されている。そして、同じ材料であれば、同じ油及び汚染物を吸収しやすい性質を有するはずである。
　したがって、相違点１は実質的なものではない。
　（２）相違点２について
　後者の「フルオロ界面活性剤」が水と混和可能であることは、界面活性剤である以上当然のことである。また、界面活性剤は湿潤作用を有している（藤本武彦著「全訂版　新・界面活性剤入門」第１刷　１９８１年１０月　三洋化成工業株式会社発行　ｐ．２０〜２２を参照）。してみれば、後者の「フルオロ界面活性剤」は、前者の「水と混和可能な湿潤剤」に相当すると認められる。
　したがって、相違点２は実質的なものではない。
　また、本願発明の「水と混和可能な湿潤剤」は、本願明細書の段落【００５３】、【００５４】からみて塗膜には存在しておらず、刊行物１の発明の「フルオロ界面活性剤」も記載事項ｅからみて塗膜に存在していない。すなわち、本願発明における「水と混和可能な湿潤剤で希釈されたポリマー分散液から適用された、フルオロカーボン側鎖を有するアクリル系ポリマーを含む塗膜」と、刊行物１の発明における「ポリマー分散液から適用された、フルオロカーボン側鎖を有するアクリル系ポリマーを含む塗膜」は区別できない。この観点からみても、相違点２は実質的なものではない。
　（３）相違点３について
　刊行物１の発明の塗膜は複合膜に疎油性及び疎水性を付与している。そして疎油性及び疎水性が付与されれば、複合膜に、油や、油や水の中の汚染性物質が付着し難くなること、つまり、油及び汚染性物質抵抗性が付与されることは自明である。
　したがって、相違点３は実質的なものではない。
　
　４．まとめ
　以上のとおりであるから、本願発明は、刊行物１に記載された発明であるから、特許法第２９条第１項第３号に該当し特許を受けることができない。
　
　Ｂ．引用刊行物が刊行物２である場合の判断
　
　１．刊行物２の記載事項
　記載事項イ：
「 １．繰り返し表われるペンダント基としてフッ素化有機側鎖を有する有機ポリマの粒子が存在し、かつその粒子が0.01〜0.5μｍの平均サイズを有する水性ラテックス。
  ２．前記ラテックスがマイクロエマルジョンの重合により製造される請求項１記載の水性ラテックス。
  ３．前記有機ポリマが、フルオロアルキルアクリレート、フルオロアルキルメタクリレート、・・・から導かれるポリマからなる群より選ばれたポリマである請求項２記載の系。
  ４．・・・。
  ５．・・・。
  ６．水と、ペンダントのフルオロアルキル基を有するフッ素化ポリマと、フッ素化有機酸のアンモニウム又はアルカリ金属塩を含む界面活性剤と、フリーラジカル生成重合開始剤を含み、かつフッ素化ポリマ粒子が0.01〜0.5μｍの平均サイズを有するラテックス。
  ７．・・・。
  ８．繰り返し表われるペンダント基としてのペルフッ素化有機側鎖を有する有機ポリマの粒子が存在し、かつその粒子が0.01〜0.5μｍの平均サイズを有する水性ラテックスの被覆を有する基材を含む被覆物品。
  ９．前記有機ポリマが、フルオロアルキルアクリレート、フルオロアルキルメタクリレート、・・・から導かれるポリマからなる群より選ばれたポリマである請求項８記載の被覆物品。
  10．・・・。
  11．多孔性基材の内部の少なくとも一部を、繰り返し表われるペンダント基としてのペルフッ素化有機側鎖を有する有機ポリマの粒
子が存在しかつその粒子が0.01〜0.5μｍの平均サイズを有する水性ラテックスで被覆して成る多孔質基材を含む被覆物品。
  12．前記有機ポリマーが、フルオロアルキルアクリレート、フルオロアルキルメタクリレート、・・・から導かれるポリマからなる群より選ばれたポリマである請求項11記載の被覆物品。
  13．・・・。
  14．フィブリルで相互連結されたノードにより微多孔性構造が形成されたポリテトラフルオロエチレンの微多孔性フィルムを含み、該ノード及びフィブリルの少なくとも一部が水性ラテックスで被覆され、該水性ラテックス中に繰り返して表われるペンダントのペルフッ素化有機側鎖を有する有機ポリマの粒子が存在し、該ポリマ粒子が0.01〜0.5μｍの平均サイズを有する被覆物品。
  15．前記有機ポリマが、フルオロアルキルアクリレート、フルオロアルキルメタクリレート、・・・から導かれるポリマからなる群より選ばれたポリマである請求項14記載の被覆物品。
  16．・・・。
  17．繰り返し表われるペンダントのペルフッ素化有機側鎖を有する有機ポリマの粒子が存在しかつ該粒子が0.01〜0.5μｍの平均サイズを有する水性ラテックスで基材を処理した後、存在するすべての水及び界面活性剤を除去してから、ポリマを溶融させて基材上に連続被覆を形成する工程を含む基材の被覆方法。
  18．繰り返し表われるペンダントのペルフッ素化有機側鎖を有する有機ポリマの粒子が存在する水性ラテックスで基材を処理した後、存在するすべての水及び界面活性剤を除去してから、ポリマを溶融させて基材上に連続被覆を形成する工程を含む多孔性基材の内部の被覆方法。
  19．・・・。」（【特許請求の範囲】）
　記載事項ロ：「本発明によれば、繰り返し表われるペンダントのフッ素化有機側鎖を持つ有機ポリマを含みかつ平均直径が0.01〜0.5μｍ、好ましくは0.01〜0.1μｍのラテックス粒子を製造する水性マイクロエマルジョン重合系が提供される。
  このラテックス粒子は各種の基材を被覆するために使用できる。例えば、上記の如く小粒径なので、多孔性物品の内部を被覆しても気孔率を著しく低下させることがない。従って、このマイクロエマルジョン製品は気孔壁、即ち、気孔を画定する包囲構造物を被覆することに使用できる。多孔性物品としては・・・又は多孔性ポリテトラフルオロエチレン、・・・などの一方から他方までの貫通孔を有する材料、特にそれらの微多孔構造を持つ材料を含むポリマ材料、などがある。
  「多孔性」は物品の一方から他方まで連通する開口を有することを意味する。従って、フィルムの場合、孔は一表面から他表面まで連続している。」（第７頁下から第８行〜第８頁第５行）
　記載事項ハ：「小粒径粒子は均一な厚みの被覆を可能にし、多孔性基材の良好な透気性を維持する。ポリマ鎖のペンダント基が高くフッ素化されているので、ポリマを適用する基材の疎水性及び疎油性を増大する働きがある。」（第１０頁第１２〜１５行）
　記載事項ニ：「基材に被覆を行なった後、残っているすべての水、界面活性剤又は重合開始剤は加熱、水蒸気ストリッピング、真空蒸発など任意の便利な方法で除去することができる。」（第１０頁下から第６〜４行）
　記載事項ホ：「多孔性ポリマ、特に微多孔性ポリマ膜を含む多孔性基材の場合、被覆は通常基材の孔を形成する内部構造の被覆として存在する。特に好ましい基材はゴア社の米国第3,953,566号に記載されているポリテトラフルオロエチレンのテープ又はフィルムを延伸して作製した微多孔性ポリテトラフルオロエチレンである。この製法によると、ノードとノード間を結ぶフィブリルよりなる相互連結構造をなし、ノードとフィブリルが孔を形成する内部構造を有している。
 　得られる被覆製品は疎水性及び疎油性が向上した透気性物品を提供する。」（第１０頁下から第２〜第１１頁第６行）
　記載事項へ：「 （例４）
 　100ミリリットルのガラス製反応器にフルオロアクリレート（Zonyl TA-N）10ｇ、フッ素化アニオン界面活性剤溶液（Du Pont社から入手のZonyl FSA、固形分25％、イソプロピルアルコール37.5％を含む）70ｇ、蒸留水15ｇを入れ、撹拌しながら70℃に加熱した。界面活性剤Zonyl FSAはRfCH2CH2SCH2CH2COO−リチウム塩（式中、Rfは炭素数６〜12のペルフルオロアルキル基である）の一般的構造を有する。淡黄色の清澄マイクロエマルジョンが形成された。蒸留水５ｇに溶解した0.1ｇの過硫酸カリウムを反応器に入れて重合を開始させた。70℃で約１時間重合させた。それから反応混合物を室温まで冷却した。清澄なラテックスが得られた。」（第１３頁第１５〜２４行）
　
　２．刊行物２に記載された発明
　記載事項イの１４．には「フィブリルで相互連結されたノードにより微多孔性構造が形成されたポリテトラフルオロエチレンの微多孔性フィルムを含み、該ノード及びフィブリルの少なくとも一部が水性ラテックスで被覆され、該水性ラテックス中に繰り返して表われるペンダントのペルフッ素化有機側鎖を有する有機ポリマの粒子が存在し、該ポリマ粒子が0.01〜0.5μｍの平均サイズを有する被覆物品」が記載され、該「繰り返して表われるペンダントのペルフッ素化有機側鎖を有する有機ポリマ」として、記載事項イの１５．には、フルオロアルキルアクリレートから導かれるポリマが記載されており、これは、フルオロカーボン側鎖を有するアクリル系ポリマーといえる。記載事項イの６．には、該水性ラテックスに界面活性剤が含まれることが記載されている。記載事項ロには、水性マイクロエマルジョン重合系から製造されたラテックス粒子は小粒径なので、多孔性物品の内部を被覆しても気孔率を著しく低下させることがないこと、このマイクロエマルジョン製品は気孔壁、即ち、気孔を画定する包囲構造物を被覆することに使用できること、多孔性物品として多孔性ポリテトラフルオロエチレンがあり、これが、一方から他方までの貫通孔を有する材料であり、フィルムの場合、孔は一表面から他表面まで連続していることが記載されている。記載事項ハには、小粒径粒子は均一な厚みの被覆を可能にし、多孔性基材の良好な透気性を維持すること、ポリマ鎖のペンダント基が高くフッ素化されているので、ポリマを適用する基材の疎水性及び疎油性を増大する働きがあることが記載されている。記載事項ホには、多孔性ポリマ、特に微多孔性ポリマ膜を含む多孔性基材の場合、被覆は通常基材の孔を形成する内部構造の被覆として存在すること、特に好ましい基材はポリテトラフルオロエチレンのフィルムを延伸して作製した微多孔性ポリテトラフルオロエチレンであって、ノードとノード間を結ぶフィブリルよりなる相互連結構造をなし、ノードとフィブリルが孔を形成する内部構造を有するものであること、及び、得られる被覆製品は疎水性及び疎油性が向上した透気性物品を提供することが記載されている。記載事項ヘには、水性ラテックスが記載されており、該水性ラテックスには、フルオロアクリレート（Zonyl TA-N）のポリマーと、フッ素化アニオン界面活性剤と該界面活性剤の原料溶液に含有されていたイソプロピルアルコールが含まれていると認められる。ここで、Zonyl TA-Nとは、第１２頁第１４〜１６行に記載された構造式から、フルオロカーボン側鎖を有するアクリ系モノマーであることがわかるから、上記フルオロアクリレート（Zonyl TA-N）のポリマーはフルオロカーボン側鎖を有するアクリ系ポリマーといえる。そして、水性ラテックスは、記載事項イの１４．に、微多孔性ポリテトラフルオロエチレンフィルムの被覆に用いることが記載されているから、記載事項へに記載された水性ラテックスを微多孔性ポリテトラフルオロメチレンフィルムの被覆に用いることは、刊行物２に記載されていると認められ、その場合、被覆はフルオロカーボン側鎖を有するアクリル系ポリマーによって構成されることになる。
　そして、被覆された微多孔性ポリテトラフルオロエチレンフィルムは、複合フィルムと称しうるものであり、微多孔性ポリテトラフルオロエチレンフィルムは、記載事項イの１４．、記載事項ロ、記載事項ホからみて「ノード及びフィブリルの表面が、フィルムを貫通しそしてフィルムの主要側面間に延びる多数の連続細孔を画定するフィブリルによって結合されたノードの搆造物を有するフィルム」であり、被覆は、気孔壁、すなわち、ノード及びフィブリルの表面に配設されている。
　そして、被覆がノード及びフィブリルの表面で合着してフィルム中の細孔を完全に塞ぐことのない状態であることは、記載事項ロの「多孔性物品の内部を被覆しても気孔率を著しく低下させることがない」との記載、記載事項ハの「多孔性基材の良好な透気性を維持する」との記載、および、記載事項ホの「透気性物品を提供する」との記載から明らかである。
　さらに、微多孔性ポリテトラフルオロエチレンフィルムが、その孔に基づく透湿性、透気性を有し、フィルムであることに基づく風及び液体浸透抵抗性を有することは自明である。
　以上の点からみて、刊行物２には、
「複合フィルムが、
　ノードとノード間を結ぶフィブリルよりなる相互連結構造をなし、ノードとフィブリルが微多孔を形成する内部構造を有する微多孔性ポリテトラフルオロエチレンフィルム；
　前記フィルムが透湿性、透気性、風及び液体浸透抵抗性を有し、；そして
　前記ノード及びフィブリルの表面に配設された被覆であって、前記被覆が、フッ素化アニオン界面活性剤とイソプロピルアルコールで希釈されたポリマー含有水性ラテックスから適用された、フルオロカーボン側鎖を有するアクリル系ポリマーを含む被覆；
　前記被覆が前記ノード及びフィブリルの表面で合着して前記フィルム中の細孔を完全に塞ぐことなく、前記複合フィルムに疎油性及び疎水性を付与する被覆
を含む複合フィルム」の発明（以下「刊行物２の発明」という。）が記載されていると認められる。
　
　３．対比・判断
　本願発明と刊行物２の発明を対比すると、後者の「フィルム」は、前者の「膜」に、後者の「ノード」は、前者の「結節」に、後者の「被覆」は、前者の「塗膜」及び「適合塗膜」に、後者の「ポリマー含有水性ラテックス」は、前者の「ポリマー分散液」にそれぞれ相当するから、両者は、
「複合膜が、
　結節及びフィブリルの表面が、前記膜を貫通しそして前記膜の主要側面間に延びる多数の連続細孔を画定する前記フィブリルによって結合された前記結節の搆造物を有する膜；
　前記膜が透湿性、透気性、風及び液体浸透抵抗性を有する膜；そして
　前記結節及びフィブリルの表面に配設された適合塗膜であって、前記適合塗膜が、ポリマー分散液から適用された、フルオロカーボン側鎖を有するアクリル系ポリマーを含む塗膜；
　前記塗膜が前記結節及びフィブリルの表面で合着して前記膜中の細孔を完全に塞ぐことなく、前記複合膜に特定の性質を付与する塗膜
を含む複合膜。」の発明である点で一致し、以下の点で一応相違する。
相違点１：前者では、膜の材料が油及び汚染物を吸収しやすいものであるのに対して、後者ではそのような記載がなされていない点。
相違点２：ポリマー分散液が、前者では「水と混和可能な湿潤剤」で希釈されたものであるのに対して、後者では「界面活性剤」と「イソプロピルアルコール」で希釈されたものである点。
相違点３：塗膜が複合膜に付与する性質が、前者では油及び汚染性物質抵抗性であるのに対して、後者では疎油性及び疎水性である点。
　そこで、上記一応の相違点について検討する。
　（１）相違点１について
　後者の膜の材料は、ポリテトラフルオロエチレンであるが、本願明細書の特許請求の範囲の請求項２等から明らかなとおり、前者でも膜の材料として同じくポリテトラフルオロエチレンが使用されている。そして、同じ材料であれば、同じ油及び汚染物を吸収しやすい性質を有するはずである。
　したがって、相違点１は実質的なものではない。
　（２）相違点２について
　後者の「フッ素化アニオン界面活性剤」が水と混和可能であることは、界面活性剤である以上当然のことであり、また、界面活性剤は湿潤作用を有している（藤本武彦著「全訂版　新・界面活性剤入門」第１刷　１９８１年１０月　三洋化成工業株式会社発行　ｐ．２０〜２２を参照）から、「フッ素化アニオン界面活性剤」は「水と混和可能な湿潤剤」ということができる。また、「イソプロピルアルコール」は、本願発明の「水と混和可能な湿潤剤」として本願明細書中に記載されたものであるから、これも「水と混和可能な湿潤剤」ということができる。
　したがって、相違点２は実質的なものではない。
　また、本願発明の「水と混和可能な湿潤剤」は、本願明細書の段落【００５３】、【００５４】からみて塗膜には存在しておらず、刊行物２の発明の「フッ素化アニオン界面活性剤」と「イソプロピルアルコール」も記載事項イの１８．と記載事項ニからみて塗膜に存在していない。すなわち、本願発明における「水と混和可能な湿潤剤で希釈されたポリマー分散液から適用された、フルオロカーボン側鎖を有するアクリル系ポリマーを含む塗膜」と、刊行物２の発明における「フッ素化アニオン界面活性剤とイソプロピルアルコールで希釈されたポリマー含有水性ラテックスから適用された、フルオロカーボン側鎖を有するアクリル系ポリマーを含む被覆」は、実体として区別できない。この観点からみても、相違点２は実質的なものではない。
　（３）相違点３について
　刊行物２の発明の塗膜は複合膜に疎油性及び疎水性を付与している。そして疎油性及び疎水性が付与されれば、複合膜に、油や、油や水の中の汚染性物質が付着し難くなること、つまり、油及び汚染性物質抵抗性が付与されることは自明である。
　したがって、相違点３は実質的なものではない。
　
　４．まとめ
　以上のとおりであるから、本願発明は、刊行物２に記載された発明であるから、特許法第２９条第１項第３号に該当し特許を受けることができない。
　
　
　［４］むすび
　
　以上のとおり、本願発明は、特許法第２９条第１項第３号に該当し特許を受けることができない。
　よって、請求項２〜９に係る発明について検討するまでもなく、結論のとおり審決する。